(57)【要約】【課題】抜け節を有する単位構成板を積層してなる木質積層板（針葉樹合板など）を圧密処理してビンテージ調の外観の建築板を提供する。【解決手段】抜け節１４を有する第一単板１１ａを含む９プライ針葉樹合板１２を圧密処理して得られる建築板１０であって、圧密処理時に、第一単板の抜け節に第二単板１１ｂの一部１１ｂ’が入り込んで、第一単板１１ａの表面に、抜け節が穴埋めされた穴埋部１５が形成される。この穴埋部では圧縮率が小さくなるので密度が小さく、表面が薄い色に形成されるのに対し、それ以外の部分は大きく圧縮されて表面が濃色部１６となって濃淡差が表現され、ビンテージ感を醸し出す。単板同士がフェノール系接着剤で接着された合板を用いると、赤褐色のフェノール系接着剤が圧密により濃い赤褐色に変色して穴埋部の表面に現れ、本物の節のように見える。【選択図】図２
2020133249.tif 000002
【特許請求の範囲】
【請求項１】
抜け節を有する最表面または最裏面の単位構成板を含む複数枚の単位構成板が積層されてなる木質積層板を圧密処理して得られる建築板であって、最表面または最裏面の単位構成板が有する抜け節に対応する部分に穴埋部が形成されることを特徴とする建築板。
【請求項２】
前記穴埋部の表面が、抜け節を有する最表面または最裏面の単位構成板の表面と面一に形成されることを特徴とする、請求項１記載の建築板。
【請求項３】
抜け節を有する最表面または最裏面の単位構成板に隣接する他の単位構成板の一部が圧密処理時に抜け節に入り込んで前記穴埋部が形成されることを特徴とする、請求項１または２記載の建築板。
【請求項４】
単位構成板同士がフェノール系接着剤で接着されていることを特徴とする、請求項１ないし３のいずれか記載の建築板。
【請求項５】
各単位構成板が針葉樹の単板または挽き板であり、木質積層板が針葉樹合板、針葉樹ＬＶＬ、針葉樹集成材および針葉樹ＣＬＴのいずれか一またはこれらの任意複合板であることを特徴とする、請求項１ないし４のいずれか記載の建築板。
【発明の詳細な説明】
【技術分野】
【０００１】
本発明は、主として、床材などの内装材や棚板などの家具材として使用される建築板に関し、特に、店舗や住宅などにおいて、店主や家主のこだわり（コンセプト、趣味嗜好など）に応じて新品でありながらビンテージ感を醸し出すことのできる建築板に関する。
【背景技術】
【０００２】
「ビンテージ」とは「年代物」、「古くて価値がある」、「年月を経てほど良く味わいが出ている」などの意味を表す語であるが、近年では、趣味や価値観の多様化に伴い、新品であっても「ビンテージ」もののような外観や印象（ビンテージ感）を与えることに対する要望が強くなってきている。
【０００３】
床材などの内装材や棚板などの家具材に代表される建築材についても、ビンテージ感のある製品が望まれるようになり、従来は、通常の方法によって製造した建築材に対してエイジング加工（シャビー加工、アンティーク加工などとも呼ばれる。）を施すことによってビンテージ感を表現している。エイジング加工は、新品の製品に対して長年使い込んできたような外観ないし印象（ビンテージ感）を与える加工であり、木製品について言えば、新品を塗装した後、その塗装面をデザイン性に考慮しながら削り、さらに、汚れや劣化した色を想定した主としてブラウン基調のステイン（色素が素材に染み込んで着色される着色剤）で仕上げ塗装する工程からなる（非特許文献１）。
【先行技術文献】
【特許文献】
【０００４】
【特許文献１】特開２０１１−１８３６３１号公報
【特許文献２】特許第５７５４８３６号公報（段落０００５）
【非特許文献】
【０００５】
【非特許文献１】DIYer(s)、「新品の木材を海外の古材っぽく加工する方法」、[online]、平成２８年６月３日、[平成３１年１月１５日検索]、インターネット（URL：https://diyers.co.jp/articles/oldboard_a）
【発明の概要】
【発明が解決しようとする課題】
【０００６】
しかしながら、上記従来技術のようなビンテージ加工は手作業による幾つかの工程を要し、工業製品として大量生産するにはコスト的に見合わない。本発明者らは、このような加工を行わずにビンテージ感を醸し出すことができる新規の手法を模索していく中で、針葉樹材からなる木質材を圧密処理して得た建築板に着目した。
【０００７】
従来の木質材の圧密処理としては、店舗などで使用される土足対応可能な床材において表面が硬く傷がつきにくいものとするために、主として無垢材を対象として、一対の加熱プレート間に対象材を挟んで両側から長時間圧縮することにより、全体を略均一に圧縮して硬度を増大させることが、特許文献１などに公知である。
【０００８】
しかしながら、特許文献２に記載されるように、節を有する木材（無垢材）を圧密処理すると、１）節部を圧密しきれないので、節部表面が膨れた状態となり、平滑にならない、２）節部に割れや亀裂が発生する、３）節部から溶出したヤニ等の樹脂分が平板プレス機の熱盤に付着し、圧密木材を熱盤から容易に取り出すことができなくなる、４）節部が黒褐色になり、意匠感を損なう、５）圧密する際に、平板プレス機の熱盤の表面を窪ませてしまう等の問題が発生する（段落０００５の記載から抜粋）ことから、節を有する木材は圧密処理には適さないものと考えられていた。
【０００９】
本出願人は、良質な広葉樹単板が枯渇化している現状に鑑みて、針葉樹単板からなる木質材（針葉樹合板など）を圧密処理することを検討した。針葉樹単板には表裏に貫通する抜け節を有するものが多く、このような抜け節を有する針葉樹単板は、従来、床材などの内装材や棚板などの家具材として使用するには適しないものとされていたが、考察と実験を重ねた結果、針葉樹合板などの木質積層板を圧密処理することにより、抜け節を生かしてビンテージ感を有する斬新な外観表面が得られることの知見を得て、本発明を完成するに至った。
【００１０】
すなわち、本発明が解決しようとする課題は、抜け節を有する単位構成板を積層してなる木質積層板（針葉樹合板など）を圧密処理して店舗フロアや家具、棚板などに好適に用いることができるビンテージ調の建築板を提供することである。
【課題を解決するための手段】
【００１１】
上記課題を解決するため、請求項１に係る本発明は、抜け節を有する最表面または最裏面の単位構成板を含む複数枚の単位構成板が積層されてなる木質積層板を圧密処理して得られる建築板であって、最表面または最裏面の単位構成板が有する抜け節に対応する部分に穴埋部が形成されることを特徴とする。
【００１２】
請求項２に係る本発明は、請求項１記載の建築板において、前記穴埋部の表面が、抜け節を有する最表面または最裏面の単位構成板の表面と面一に形成されることを特徴とする。
【００１３】
請求項３に係る本発明は、請求項１または２記載の建築板において、抜け節を有する最表面または最裏面の単位構成板に隣接する他の単位構成板の一部が圧密処理時に抜け節に入り込んで前記穴埋部が形成されることを特徴とする。
【００１４】
請求項４に係る本発明は、請求項１ないし３のいずれか記載の建築板において、単位構成板同士がフェノール系接着剤で接着されていることを特徴とする。
【００１５】
請求項５に係る本発明は、請求項１ないし４のいずれか記載の建築板において、各単位構成板が針葉樹の単板または挽き板であり、木質積層板が針葉樹合板、針葉樹ＬＶＬ、針葉樹集成材および針葉樹ＣＬＴのいずれか一またはこれらの任意複合板であることを特徴とする。
【発明の効果】
【００１６】
本発明による建築板は、木質積層板を圧密処理して得られるので、木質積層板の各単位構成板が圧縮されて密度が大きくなると共に、板全体も圧縮されて密度が大きくなるので、板全体の強度が増大し、且つ、表面硬度も増大して傷付きにくいものとなる。したがって、通常の床材としてだけでなく、店舗などで使用される土足対応可能な床材としても有効に使用することができる。
【００１７】
また、本発明による建築板は、最表面または最裏面に位置する単位構成板（第一単位構成板）に抜け節を有するものを用いた木質積層板を圧密処理して得られるので、圧密処理の際に、第一単位構成板に隣接する単位構成板（第二単位構成板）の一部が第一単位構成板の抜け節に入り込んで、第一単位構成板の表面に、該抜け節に対応する穴埋部が形成される。圧密処理によって形成される穴埋部の表面は平滑であり、穴埋部以外の部分の表面とも面一に形成されるので、パテ剤などで充填処理する必要がなく、衣類などを引っ掛けることもない。
【００１８】
また、第一単位構成板において、抜け節以外の部分は大きく圧縮されて密度が大きくなるので表面が濃い色に観察されるのに対し、抜け節の部分には第二単位構成板の一部が入り込むだけでほとんど圧縮されず、密度も変わらないので表面が薄い色に観察され、第一単位構成板の表面に濃淡差が生じる。これにより、新品でありながら長年使い込まれて傷や日焼け、汚れなどにより劣化したかのような外観が得られ、ビンテージ感が強調された独特の風合いが醸し出される。
【００１９】
さらに、本発明の一実施形態（請求項４）によれば、単位構成板同士がフェノール接着剤で接着されてなる木質積層板が用いられる。合板などの木質積層板において単位構成板同士を接着する接着剤としては、通常、ユリア樹脂接着剤、メラミン共縮合樹脂接着剤、フェノール系樹脂接着剤などから適宜選択して用いられているが、フェノール系樹脂は赤褐色であるため、圧密処理によって密度が大きくなると濃い赤褐色に変色する。このため、第一単位構成板と第二単位構成板との間のフェノール接着剤層が抜け節に入り込んで、第一単位構成板における穴埋部の表面を形成したときに、穴埋部の表面に、濃い赤褐色に変色したフェノール系接着剤が現れ、本物の節（濃い赤褐色ないし黒色）のように見え、さらにビンテージ感が強調的に表現される。単位構成板同士を接着する接着剤がユリア樹脂接着剤やメラミン共縮合樹脂接着剤である場合、これらは無色透明であるため、穴埋部の表面も他の（穴埋部以外の）表面と同じような色になり、本物の節のような色に呈色しない。
【図面の簡単な説明】
【００２０】
【図１】本発明の一実施形態における圧密処理前の９プライ針葉樹合板の単板積層状態を示す斜視図である。この図において、第三単板から第八単板は図示省略され、また、最裏面の単板の木目は図示省略されている。
【図２】図１の９プライ針葉樹合板を圧密処理して得られる本発明の一実施形態による建築板（圧密合板）を示す斜視図である。
【図３】図２に示す圧密合板を第二単板の穴埋部で切断したＡ−Ａ断面図（図３（ｂ））、および、圧密前の９プライ針葉樹合板における同部分の断面図（図３（ａ））である。
【発明を実施するための形態】
【００２１】
図１ないし図３を参照して、本発明の一実施形態による建築板について説明する。この建築板１０は、９枚の針葉樹単板１１ａ〜１１ｉを繊維方向を互い違いに直交させて積層した９プライ針葉樹合板１２（図３（ａ））を常法（たとえば特許文献１の段落００６３〜００７７に記載）により圧密処理して得た圧密合板１３とし、その表面に必要に応じて塗装などによる表面化粧層（図示省略）を形成することによって得られる。
【００２２】
より詳しく説明すると、この建築板１０は、９枚のヒノキ単板１１ａ〜１１ｉからなる９プライ針葉樹合板１２（たとえば、厚さ２４ｍｍまたは２８ｍｍ、平面寸法９１０ｍｍ×１８２０ｍｍ）を約１／２の厚さ（１２ｍｍまたは１４ｍｍ）に圧密処理して得た圧密合板１３に対し、表面切削および実加工を施す（床材として使用する場合）と共に塗装による表面化粧層を形成して、建築板１０としたものである。
【００２３】
ヒノキのような針葉樹の単板には表裏に貫通する抜け節を有するものが多く、このような抜け節を有する針葉樹単板は、従来、床材などの内装材や棚板などの家具材として使用するには適しないものとされていたが、本発明では、抜け節１４を有するヒノキ単板を第一単板１１ａとして使用する。
【００２４】
この９プライ針葉樹合板１２を常法により上下熱盤間で圧縮率約５０％で圧密処理すると、全体が約１／２の厚さに圧縮される。このとき、第一単板１１ａの抜け節１４以外の部分では、各単板１１ａ〜１１ｉが略均等に約５０％の圧縮率で圧縮され、密度が大きくなって濃色部１６として観察されるのに対し、第一単板１１ａの抜け節１４の部分には、その直下に隣接する第二単板１１ｂの部分１１ｂ’が第一単板１１ａの抜け節１４に入り込むことになるが、抜け節１４以外の部分に比べると第一単板１１ａが存在しない分だけ圧縮率が低下し、密度も大きく変化しないので、圧密処理前とほぼ同じ明度の薄い色に観察され、第一単板１１ａの表面に、抜け節１４に対応して形成される薄い色の穴埋部１５と、その他の濃色部１６とで濃淡差が生じる。これにより、新品でありながら長年使い込まれて傷や日焼け、汚れなどにより劣化したかのような外観が得られ、ビンテージ感が強調された独特の風合いが醸し出される。
【００２５】
また、圧密処理後の建築板１０の表面において、第一単板１１ａの抜け節１４に対応して形成される穴埋部１５の表面１５ａには第二単板１１ｂの表面が現れるが、９プライ針葉樹合板１２製造の際に第一単板１１ａと第二単板１１ｂとの間に塗布された接着剤が硬化した被膜を介して観察されることになる。したがって、該接着剤として赤褐色であるフェノール系樹脂接着剤が用いられた９プライ針葉樹合板１２を圧密処理した場合、圧密処理によって密度が大きくなって濃い赤褐色に変色したフェノール系接着剤が抜け節１４に入り込んで、第一単位構成板１１ａにおける穴埋部１５の表面に現れ、本物の節（濃い赤褐色ないし黒色）のように見えるため、さらにビンテージ感が強調的に表現される。
【００２６】
なお、図示実施形態では、第一単板１１ａが単一の抜け節１４を有するものとして示されているが、複数の抜け節１４を有するものを用いても良い。この場合は、各抜け節１４に対応して穴埋部１５が形成され、濃色部１６との間で表面に複雑な濃淡が表現されることになる。
【００２７】
また、建築板１０の裏面側について見ると、最裏面の単板１１ｉに抜け節１４がある場合、圧密後に、最裏面の単板１１ｉにおいて、同様に、抜け節１４に対応する穴埋部１５が形成され、その周囲の濃色部１６との間で濃淡が観察されることになる。ただし、たとえばこの建築板１０が床材や家具の面材などに用いられる場合は、裏面側の外観は実際上問題とならない。
【００２８】
以上に本発明の一実施形態について図面を参照して説明したが、本発明はこれに限定されず、特許請求の範囲に記載された発明の範囲内において変形ないし変更して実施可能である。
【００２９】
既述した作用効果は、単板を繊維方向を直交させて複数枚積層してなる合板に限らず、単板を繊維方向を平行にして複数枚積層してなるＬＶＬ（単板積層材）、挽き板を繊維方向を直交させて複数枚積層してなるＣＬＴ（クロスラミネーテッドティンバー）、挽き板を繊維方向を平行にして複数枚積層してなる集成材のいずれか一またはこれらの任意複合板など、最表面または最裏面に位置する単位構成板が抜け節を有するものである木質積層板を圧密処理した場合にも同様に発揮されるものであるから、本発明はこれらの木質積層板を対象として適用可能であり、同様に独特の濃淡差のある模様を有するビンテージ調の外観を表現することができる。
【符号の説明】
【００３０】
１０  建築板
１１ａ〜１１ｉ  針葉樹単板（単位構成板）
１１ｂ’  圧密処理により第一単板の抜け節に入り込んだ第二単板の部分
１２  圧密処理前の９プライ針葉樹合板（木質積層板）
１３  圧密処理後の９プライ針葉樹合板（圧密合板）
１４  第一単板の抜け節
１５  第一単板の抜け節に対応して形成される穴埋部
１５ａ  穴埋部の表面
１６  濃色部
【図１】
2020133249.tif 000003
【図２】
2020133249.tif 000004
【図３】
2020133249.tif 000005